(57)【特許請求の範囲】
【請求項１】
アルカリ金属Ｍシリケートと少なくとも１つの酸との反応を含み、それによってシリカ懸濁液が得られた後に、この懸濁液の分離および乾燥が続くタイプの、沈澱シリカの製造方法であって、前記シリケートと前記酸との前記反応が、以下：
（ｉ）アルカリ金属Ｍシリケートを含む初期水性ストックが形成され、前記ストック中のシリケートの濃度（ＳｉＯ２として表される）が２０ｇ／Ｌ未満である工程、
（ｉｉ）酸が、前記初期ストック中に存在するＭ２Ｏの量の少なくとも５０％が中和されるまで、前記初期ストックに添加される工程、
（ｉｉｉ）アルカリ金属Ｍシリケートおよび酸が、添加されるシリケートの量（ＳｉＯ２として表される）／前記初期ストック中に存在するシリケートの量（ＳｉＯ２として表される）の比が、４超かつ最大でも１００となるように、反応媒体に同時に添加される工程、
（ｉｖ）前記シリケートの添加が、２．５〜５．３の前記反応媒体でのｐＨ値が得られるまで反応媒体への前記酸の添加を続行している間に停止される工程、
（ｖ）前記反応媒体が、反応媒体の前記ｐＨが２．５〜５．３に維持されるように、酸およびシリケートと接触させられる工程
によって行われ、
前記方法において、
−  工程（ｉｉｉ）の少なくとも一部で
および／または
−  少なくとも工程（ｖ）で
使用される前記酸が、少なくとも８０重量％の濃度の硫酸、少なくとも９０重量％の濃度の酢酸またはギ酸、少なくとも６０重量％の濃度の硝酸、少なくとも７５重量％の濃度のリン酸、少なくとも３０重量％の濃度の塩酸からなる群から選択される濃酸である方法。
【請求項２】
前記反応媒体が工程（ｖ）で酸およびシリケートと接触させられた後に、アルカリ剤が、前記反応媒体のｐＨを４．７〜６．３の値まで上げるように、得られた反応媒体に添加されることを特徴とする、請求項１に記載の方法。
【請求項３】
アルカリ金属Ｍシリケートと少なくとも１つの酸との反応を含み、それによってシリカ懸濁液が得られた後に、この懸濁液の分離および乾燥が続くタイプの、沈澱シリカの製造方法であって、前記シリケートと前記酸との前記反応が、以下：
（ｉ）アルカリ金属Ｍシリケートを含む初期水性ストックが形成され、前記ストック中のシリケートの濃度（ＳｉＯ２として表される）が２０ｇ／Ｌ未満である工程、
（ｉｉ）酸が、前記初期ストック中に存在するＭ２Ｏの量の少なくとも５０％が中和されるまで、前記初期ストックに添加される工程、
（ｉｉｉ）アルカリ金属Ｍシリケートおよび酸が、添加されるシリケートの量（ＳｉＯ２として表される）／前記初期ストック中に存在するシリケートの量（ＳｉＯ２として表される）の比が、４超かつ最大でも１００となるように、反応媒体に同時に添加される工程、
（ｉｖ）前記シリケートの添加が、２．５〜５．３の前記反応媒体のｐＨ値が得られるまで反応媒体への前記酸の添加を続行している間に停止される工程、
（ｖ）前記反応媒体が、反応媒体の前記ｐＨが２．５〜５．３に維持されるように、酸およびシリケートと接触させられる工程
によって行われ、
前記方法において、工程（ｉｉｉ）の少なくとも一部で、使用される前記酸が、少なくとも８０重量％の濃度の硫酸、少なくとも９０重量％の濃度の酢酸またはギ酸、少なくとも６０重量％の濃度の硝酸、少なくとも７５重量％の濃度のリン酸、少なくとも３０重量％の濃度の塩酸からなる群から選択される濃酸である方法。
【請求項４】
少なくとも工程（ｉｉｉ）で、使用される前記酸が、少なくとも８０重量％の濃度の硫酸、少なくとも９０重量％の濃度の酢酸またはギ酸、少なくとも６０重量％の濃度の硝酸、少なくとも７５重量％の濃度のリン酸、少なくとも３０重量％の濃度の塩酸からなる群から選択される濃酸である、請求項３に記載の方法。
【請求項５】
前記反応媒体が工程（ｖ）で酸およびシリケートと接触させられた後に、アルカリ剤が、前記反応媒体のｐＨを、４．７〜６．３の値まで上げるように、得られた反応媒体に添加されることを特徴とする、請求項３または４に記載の方法。
【請求項６】
工程（ｉｖ）および（ｖ）の少なくとも１つで使用される前記酸が、少なくとも８０重量％の濃度の硫酸、少なくとも９０重量％の濃度の酢酸またはギ酸、少なくとも６０重量％の濃度の硝酸、少なくとも７５重量％の濃度のリン酸、少なくとも３０重量％の濃度の塩酸からなる群から選択される濃酸であることを特徴とする、請求項３〜５のいずれか一項に記載の方法。
【請求項７】
工程（ｉｖ）および（ｖ）で使用される前記酸が、少なくとも８０重量％の濃度の硫酸、少なくとも９０重量％の濃度の酢酸またはギ酸、少なくとも６０重量％の濃度の硝酸、少なくとも７５重量％の濃度のリン酸、少なくとも３０重量％の濃度の塩酸からなる群から選択される濃酸であることを特徴とする、請求項３〜５のいずれか一項に記載の方法。
【請求項８】
工程（ｉｉ）の一部で、使用される前記酸が、少なくとも８０重量％の濃度の硫酸、少なくとも９０重量％の濃度の酢酸またはギ酸、少なくとも６０重量％の濃度の硝酸、少なくとも７５重量％の濃度のリン酸、少なくとも３０重量％の濃度の塩酸からなる群から選択される濃酸であることを特徴とする、請求項３〜７のいずれか一項に記載の方法。
【請求項９】
工程（ｉｉ）で使用される前記酸が、少なくとも８０重量％の濃度の硫酸、少なくとも９０重量％の濃度の酢酸またはギ酸、少なくとも６０重量％の濃度の硝酸、少なくとも７５重量％の濃度のリン酸、少なくとも３０重量％の濃度の塩酸からなる群から選択される濃酸であることを特徴とする、請求項６または７のいずれか一項に記載の方法。
【請求項１０】
前記濃酸が、少なくとも８０重量％の濃度の硫酸であることを特徴とする、請求項１〜９のいずれか一項に記載の方法。
【請求項１１】
前記濃酸が、９０重量％〜９８重量％の濃度の硫酸であることを特徴とする、請求項１〜１０のいずれか一項に記載の方法。
【請求項１２】
前記初期ストック中のシリケートの濃度（ＳｉＯ２として表される）が最大でも１１ｇ／Ｌであることを特徴とする、請求項１〜１１のいずれか一項に記載の方法。
【請求項１３】
工程（ｉｉｉ）で、酸および、添加されるシリカの量／前記初期ストック中に存在するシリカの量の比が１２〜５０となるような量のアルカリ金属Ｍシリケートが、前記反応媒体に同時に添加されることを特徴とする、請求項１〜１２のいずれか一項に記載の方法。
【請求項１４】
工程（ｉｉｉ）の全体で、添加される酸の量が、添加されるＭ２Ｏの量の８０％〜９９％が中和されるようなものであることを特徴とする、請求項１〜１３のいずれか一項に記載の方法。
【請求項１５】
前記乾燥が噴霧化によって行われることを特徴とする、請求項１〜１４のいずれか一項に記載の方法。
【発明の詳細な説明】
【技術分野】
【０００１】
本発明は、沈澱シリカの新規製造方法に関する。
【背景技術】
【０００２】
触媒担体として、活性物質用の吸収剤（特に、液体、たとえば、ビタミン（とりわけビタミンＥ）、塩化コリンなどの、食品中に使用されるもの用の担体）として、粘度エンハンサー、テクスチャライザーまたは凝固防止剤として、電池セパレーター要素として、および練り歯磨き用、紙用の添加剤として沈澱シリカを使用することは、公知の慣行である。
【０００３】
沈澱シリカはまた、シリコーンマトリックス（たとえば、電気ケーブルをコートするための）中でまたは、たとえば靴底、床仕上げ材、ガスバリア、難燃性材料ならびにまたケーブルウェーローラー、家庭電化製品用のシール、液体もしくはガスパイプ用のシール、ブレーキシステム・シール、被覆材料、ケーブルおよび伝動ベルトなどの技術的構成部品用の、天然もしくは合成ポリマー、とりわけジエンベースである、特にエラストマーをベースとする組成物中で強化充填材として使用されてもよい。
【０００４】
ポリマー組成物用の強化充填材として使用されてもよい沈澱シリカを、シリケートと希酸との間の沈澱反応を行うことによって製造することは、したがって公知の慣行である。
【発明の概要】
【発明が解決しようとする課題】
【０００５】
本発明の主目的は、沈澱シリカの新規製造方法であって、沈澱シリカの公知の製造方法の代替案を構成する方法を提案することである。
【０００６】
より優先的には、本発明の目的の１つは、酸として、希酸を使用する先行技術の製造方法と比べるととりわけ、沈澱反応に関して特に、向上した生産性を有する、そして先行技術のこれらの製造方法によって得られる沈澱シリカのそれらに匹敵する物理化学的特性および性質を有する沈澱シリカを得ることを可能にする方法を提供することにある。
【０００７】
本発明の別の目的は優先的には、酸として、希酸を使用する先行技術の方法と比べると特に、沈澱シリカの製造中に消費されるエネルギーの量および／または用いられる水の量を、同時に、低減することにある。
【課題を解決するための手段】
【０００８】
このように、本発明の主題は、シリケートと少なくとも１つの酸との反応を含み、それによってシリカ懸濁液が得られた後に、この懸濁液の分離および乾燥が続くタイプの、沈澱シリカの新規製造方法であって、シリケートと酸との反応が、以下の一連の工程：
（ｉ）アルカリ金属Ｍシリケートを含む初期水性ストックが形成され、前記ストック中のシリケートの濃度（ＳｉＯ２として表される）が２０ｇ／Ｌ未満、好ましくは最大でも１５ｇ／Ｌである工程、
（ｉｉ）酸が、前記初期ストック中に存在するＭ２Ｏの量の少なくとも５０％が中和されるまで、前記初期ストックに添加される工程、
（ｉｉｉ）アルカリ金属Ｍシリケートおよび酸が、添加されるシリケートの量（ＳｉＯ２として表される）／初期ストック中に存在するシリケートの量（ＳｉＯ２として表される）の比が、４超かつ最大でも１００、好ましくは１２〜１００、特に１２〜５０となるように、反応媒体に同時に添加される工程、
（ｉｖ）シリケートの添加が、２．５〜５．３、好ましくは２．８〜５．２の反応媒体でのｐＨ値が得られるまで反応媒体への酸の添加を続行している間に停止される工程、
（ｖ）工程（ｉｖ）後に得られた反応媒体（したがって２．５〜５．３、好ましくは２．８〜５．２のｐＨを有する）が、反応媒体のｐＨが２．５〜５．３、好ましくは２．８〜５．２に維持されるように、酸およびシリケートと接触させられる（混合される）工程
によって行われ、
その方法において、
−  工程（ｉｉｉ）の少なくとも一部で（すなわち、最低でも、工程（ｉｉｉ）の一部またはすべてで）
および／または
−  少なくとも工程（ｖ）で
使用される酸が、少なくとも８０重量％の、特に少なくとも９０重量％の濃度の硫酸、少なくとも９０重量％の濃度の酢酸またはギ酸、少なくとも６０重量％の濃度の硝酸、少なくとも７５重量％の濃度のリン酸、少なくとも３０重量％の濃度の塩酸からなる群から好ましくは選択される濃酸である方法である。
【発明を実施するための形態】
【０００９】
有利には、前記濃酸は、濃硫酸、すなわち、少なくとも８０重量％の、好ましくは少なくとも９０重量％の濃度の硫酸である。
【００１０】
少なくとも１４００ｇ／Ｌの、特に少なくとも１６５０ｇ／Ｌの濃度の硫酸が、濃酸としてこのように使用されてもよい。
【００１１】
任意選択のその後の工程（ｖｉ）で、工程（ｖ）後に得られる反応媒体に、アルカリ剤、好ましくはシリケートを添加することが可能であり、これは、４．７〜６．３、好ましくは５．０〜５．８、たとえば５．０〜５．４の反応媒体のｐＨ値に達するまで行われる。
【００１２】
本発明の方法の変形（Ａ）によれば、工程（ｖ）で使用される酸は、上に定義されたような濃酸である。
【００１３】
工程（ｉｉ）、（ｉｉｉ）および（ｉｖ）で使用される酸はそのとき、たとえば、希酸、有利には希硫酸、すなわち、８０重量％よりも非常に少ない濃度、この場合には２０重量％未満の（および一般に少なくとも４重量％の）、特に１４重量％未満の、とりわけ最大でも１０重量％、たとえば５重量％〜１０重量％の濃度を有する希硫酸であってもよい。
【００１４】
本発明の好ましい変形（変形（Ｂ））によれば、本発明は、シリケートと少なくとも１つの酸との反応を含み、それによってシリカ懸濁液が得られた後に、この懸濁液の分離および乾燥が続くタイプの、沈澱シリカの新規製造方法であって、シリケートと酸との反応が、以下の一連の工程：
（ｉ）アルカリ金属Ｍシリケートを含む初期水性ストックが形成され、前記ストック中のシリケートの濃度（ＳｉＯ２として表される）が２０ｇ／Ｌ未満、好ましくは最大でも１５ｇ／Ｌである工程、
（ｉｉ）酸が、前記初期ストック中に存在するＭ２Ｏの量の少なくとも５０％が中和されるまで、前記初期ストックに添加される工程、
（ｉｉｉ）アルカリ金属Ｍシリケートおよび酸が、添加されるシリケートの量（ＳｉＯ２として表される）／初期ストック中に存在するシリケートの量（ＳｉＯ２として表される）の比が、４超かつ最大でも１００、好ましくは１２〜１００、特に１２〜５０となるように、反応媒体に同時に添加される工程、
（ｉｖ）シリケートの添加が、２．５〜５．３、好ましくは２．８〜５．２の反応媒体でのｐＨ値が得られるまで反応媒体への酸の添加を続行している間に停止される工程、
（ｖ）工程（ｉｖ）後に得られた反応媒体（したがって２．５〜５．３、好ましくは２．８〜５．２のｐＨを有する）が、反応媒体のｐＨが２．５〜５．３、好ましくは２．８〜５．２に維持されるように、酸およびシリケートと接触させられる（混合される）工程
によって行われ、
その方法において、工程（ｉｉｉ）の少なくとも一部で（すなわち、最低でも、工程（ｉｉｉ）の一部またはすべてで）、使用される酸が、少なくとも８０重量％の、特に少なくとも９０重量％の濃度の硫酸、少なくとも９０重量％の濃度の酢酸またはギ酸、少なくとも６０重量％の濃度の硝酸、少なくとも７５重量％の濃度のリン酸、少なくとも３０重量％の濃度の塩酸からなる群から好ましくは選択される濃酸である方法である。
【００１５】
有利には、前記濃酸は、濃硫酸、すなわち、少なくとも８０重量％の、好ましくは少なくとも９０重量％の濃度の硫酸である。
【００１６】
少なくとも１４００ｇ／Ｌの、特に少なくとも１６５０ｇ／Ｌの濃度の硫酸が、濃酸としてこのように使用されてもよい。
【００１７】
このように、特有の条件、特にアルカリ金属シリケートの一定の濃度およびまた添加されるシリケートの量（ＳｉＯ２として表される）／初期ストック中に存在するシリケートの量（ＳｉＯ２として表される）の適切な比の一連の工程と組み合わせて考えられる、変形（Ｂ）の本質的な特徴の一つによれば、工程（ｉｉｉ）の一部で、優先的には工程（ｉｉｉ）で（すなわち、工程（ｉｉｉ）の全体で）使用される酸は、少なくとも８０重量％の、特に少なくとも９０重量％の濃度の硫酸、少なくとも９０重量％の濃度の酢酸またはギ酸、少なくとも６０重量％の濃度の硝酸、少なくとも７５重量％の濃度のリン酸、少なくとも３０重量％の濃度の塩酸からなる群から好ましくは選択される濃酸である。
【００１８】
有利には、前記濃酸は、濃硫酸、すなわち、少なくとも８０重量％の（そして一般に最大でも９８重量％の）、好ましくは少なくとも９０重量％の濃度の硫酸であり；特にその濃度は、９０重量％〜９８重量％、たとえば９１重量％〜９７重量％である。
【００１９】
変形（Ｂ）の一実施形態によれば、上に定義されたような濃酸は、工程（ｉｉｉ）でのみ使用される。
【００２０】
工程（ｉｉ）、（ｉｖ）および（ｖ）で使用される酸はそのとき、たとえば、希酸、有利には希硫酸、すなわち、８０重量％よりも非常に少ない濃度、この場合には２０重量％未満の（および一般に少なくとも４重量％の）、特に１４重量％未満の、とりわけ最大でも１０重量％、たとえば５重量％〜１０重量％の濃度を有する希硫酸であってもよい。
【００２１】
好ましくは、工程（ｉｖ）で使用される酸もまた、上述のような濃酸である。
【００２２】
しかし、変形（Ｂ）の好ましい実施形態によれば、工程（ｉｖ）および（ｖ）で使用される酸もまた、上述のような濃酸である。
【００２３】
変形（Ｂ）のこの好ましい実施形態との関連で、工程（ｉｉ）の全体で使用される酸はそのとき、たとえば、上記のような希酸であってもよく；本発明のこの変形では、工程（ｉｉ）の少なくとも一部では、一般にこの工程（ｉｉ）の第２および最後の部分では、使用される酸がまた、上述のような濃酸であることが有利である可能性がある（工程（ｉｉ）の他の部分で使用される酸は、たとえば、上記のような希酸である）。
【００２４】
変形（Ｂ）のこの好ましい実施形態との関連で、工程（ｉｉ）の全体で使用される酸は、上述のような濃酸、有利には濃硫酸、すなわち、少なくとも８０重量％の、好ましくは少なくとも９０重量％の、特に９０重量％〜９８重量％の濃度を有する濃硫酸であってもよい。好ましくは、この使用の場合には、水は、特に工程（ｉｉ）の前か工程（ｉｉ）中かのいずれかで、初期ストックに添加される。
【００２５】
本発明による方法では、酸の、任意選択のアルカリ剤のおよびアルカリ金属Ｍシリケートの選択は、それ自体よく知られている方法で行われる。
【００２６】
酢酸、ギ酸もしくは炭酸などの有機酸または、好ましくは、硫酸、硝酸、リン酸もしくは塩酸などの鉱酸が一般に酸（濃酸もしくは希酸）として使用される。
【００２７】
濃酸として、濃酢酸もしくは濃ギ酸が使用される場合には、それらの濃度は、少なくとも９０重量％である。
【００２８】
濃酸として、濃硝酸が使用される場合には、その濃度は、少なくとも６０重量％である。
【００２９】
濃酸として、濃リン酸が使用される場合には、その濃度は、少なくとも７５重量％である。
【００３０】
濃酸として、濃塩酸が使用される場合には、その濃度は、少なくとも３０重量％である。
【００３１】
しかし、非常に有利には、酸として、硫酸が使用され、上の説明に既に述べられたような濃度を有する濃硫酸がそのとき使用される。
【００３２】
一般に、濃酸が幾つかの工程で使用される場合には、同じ濃酸がそのとき使用される。
【００３３】
シリケートとして、メタシリケート、ジシリケートなどの、任意の普通型のシリケート、および有利には、Ｍがナトリウムもしくはカリウムであるアルカリ金属Ｍシリケートがさらに使用されてもよい。
【００３４】
シリケートは、２〜３３０ｇ／Ｌ、たとえば３〜３００ｇ／Ｌ、特に４〜２６０ｇ／Ｌの濃度（ＳｉＯ２として表される）を有してもよい。
【００３５】
一般に、シリケートとして、ケイ酸ナトリウムが使用される。
【００３６】
ケイ酸ナトリウムが使用される場合には、後者は一般に、２．５〜４、たとえば３．２〜３．８のＳｉＯ２／Ｎａ２Ｏ重量比を有する。
【００３７】
任意選択の工程（ｖｉ）中に使用されるアルカリ剤は、たとえば、水酸化ナトリウム、水酸化カリウムまたはアンモニア溶液であってもよい。好ましくは、このアルカリ剤はシリケート、特に、先行工程で使用されるようなシリケートである。
【００３８】
本発明の製造方法では、シリケートと酸との反応は、次の工程によって非常に特有の方法で行われる。
【００３９】
シリケートを含む水性ストックが先ず形成される（工程（ｉ））。
【００４０】
このストック中のシリケートの濃度（ＳｉＯ２として表される）は、２０ｇ／Ｌ未満である。
【００４１】
この濃度は好ましくは、最大でも１５ｇ／Ｌ、特に最大でも１１ｇ／Ｌ、たとえば最大でも８ｇ／Ｌである。
【００４２】
工程（ｉ）で形成されるストックは、電解質を任意選択的に含んでもよい。しかし、好ましくは、電解質は、この製造方法中に、特に工程（ｉ）ではまったく添加されない。
【００４３】
用語「電解質」は、その一般に認められている意味で本明細書では理解される、すなわち、それは、溶液にあるときに、分解してまたは解離してイオンまたは荷電粒子を形成する任意のイオン性または分子性物質を意味する。言及されてもよい電解質として、アルカリ金属およびアルカリ土類金属塩、とりわけ出発シリケート金属のおよび酸の塩、たとえばケイ酸ナトリウムと塩酸との反応の場合には塩化ナトリウム、または、好ましくは、ケイ酸ナトリウムと硫酸との反応の場合には硫酸ナトリウムの群の塩が挙げられる。
【００４４】
第２工程（工程（ｉｉ））は、酸を初期ストックに添加することにある。
【００４５】
このように、この第２工程では、酸が、前記初期ストック中に存在するＭ２Ｏの量の少なくとも５０％、特に５０％〜９９％が中和されるまで、前記初期ストックに添加される。
【００４６】
中和されたＭ２Ｏの量が所望の値に達するとすぐに、酸のおよび、団結度、すなわち、添加されるシリケートの量（ＳｉＯ２として表される）／初期ストック中に存在するシリケートの量（ＳｉＯ２として表される）の比が４超かつ最大でも１００となるような量のアルカリ金属Ｍシリケートの同時添加（工程（ｉｉｉ））が次に行われる。
【００４７】
本発明の一変形によれば、酸のおよび、団結度が好ましくは１２〜１００、特に１２〜５０、とりわけ１３〜４０となるような量のアルカリ金属Ｍシリケートのこの同時添加が行われる。
【００４８】
本発明の方法の別の変形によれば、酸のおよび、団結度がどちらかと言えば４超かつ１２未満、特に５〜１１．５、とりわけ７．５〜１１となるような量のアルカリ金属Ｍシリケートのこの同時添加が行われる。この変形は一般に、初期ストック中のシリケートの濃度が少なくとも８ｇ／Ｌ、特に１０〜１５ｇ／Ｌ、たとえば１１〜１５ｇ／Ｌである場合に行われる。
【００４９】
好ましくは、工程（ｉｉｉ）の全体で、添加される酸の量は、添加されるＭ２Ｏの量の８０％〜９９％、たとえば８５％〜９７％が中和されるようなものである。
【００５０】
工程（ｉｉｉ）で、反応媒体の第１ｐＨ段階、ｐＨ１、引き続き反応媒体の第２ｐＨ段階、ｐＨ２で酸およびシリケートの同時添加を、７＜ｐＨ２＜ｐＨ１＜９のように行うことが可能である。
【００５１】
次に、工程（ｉｖ）で、シリケートの添加は、２．５〜５．３（たとえば３．０〜５．３）、好ましくは２．８〜５．２（たとえば４．０〜５．２）、特に３．５〜５．１（もしくは３．５〜５．０さえ）の反応媒体でのｐＨ値を得るように反応媒体への酸の添加を続行している間に停止される。
【００５２】
この工程（ｉｖ）の直後に、反応媒体の熟成を、とりわけ工程（ｉｖ）後に得られたｐＨで、そして一般に攪拌しながら行うことが任意選択的に可能であり；この熟成は、たとえば、２〜４５分、特に５〜２０分続いてもよく、優先的にはいかなる酸の添加もシリケートの添加も含まない。
【００５３】
次に、次のもの：
−  工程（ｉｖ）後に得られた反応媒体であって、前記反応媒体がしたがって２．５〜５．３、好ましくは２．８〜５．２、たとえば３．５〜５．１（もしくは３．５〜５．０さえ）のｐＨを有する反応媒体が、
−  酸およびシリケート（特にアルカリ金属Ｍシリケート）と、
得られる反応媒体のｐＨが、２．５〜５．３（たとえば３．０〜５．３）、好ましくは２．８〜５．２（たとえば４．０〜５．２）、たとえば３．５〜５．１（もしくは３．５〜５．０さえ）に維持されるように（特に維持されるような速度で）
接触させられる（工程（ｖ））。
【００５４】
反応媒体の前記ｐＨは、範囲２．５〜５．３、好ましくは範囲２．８〜５．２、たとえば範囲３．５〜５．１（もしくは３．５〜５．０さえ）内で変わってもよいし、または好ましくはこれらの範囲内で（実質的に）一定のままであってもよい。
【００５５】
一般に、この工程（ｖ）では、工程（ｉｖ）から得られた反応媒体と酸およびシリケート（たとえばアルカリ金属Ｍシリケート）との接触は、酸およびシリケートを前記反応媒体に添加することによって行われる。
【００５６】
本発明の方法の変形によれば、工程（ｖ）で、酸が先ず、引き続きシリケートが前記反応媒体に添加される。
【００５７】
しかし、本発明の方法の好ましい変形によれば、工程（ｖ）で、酸およびシリケート（たとえばアルカリ金属Ｍシリケート）は、前記反応媒体にその代わりに同時に添加され；好ましくは、この同時添加は、得られる反応媒体のｐＨをこの添加の間、上述の範囲内の（実質的に）一定の値に調整しながら行われる。
【００５８】
工程（ｖ）は一般に、攪拌しながら行われる。
【００５９】
本発明による方法の任意選択の工程（ｖｉ）は、工程（ｖ）後に得られた反応媒体に、アルカリ剤、好ましくはシリケート（特にアルカリ金属Ｍシリケート）を添加することにあり、これは、４．７〜６．３、好ましくは５．０〜５．８、たとえば５．０〜５．４の反応媒体のｐＨ値に達するまで行われる。
【００６０】
この工程（ｖｉ）は通常、攪拌しながら行われる。
【００６１】
一般に、反応工程のすべて（工程（ｉ）〜（ｖ）、または必要に応じて（ｖｉ））は、攪拌しながら行われる。
【００６２】
工程（ｉ）〜（ｖ）、または必要に応じて（ｖｉ）はすべて通常、７５〜９７℃、好ましくは８０〜９６℃で行われる。
【００６３】
本発明の方法の一変形によれば、工程のすべては、一定温度で行われる。
【００６４】
本発明の方法の別の変形によれば、工程（ｉｉ）が、濃酸で（全体的にもしくは部分的に）行われても行われなくても、反応終了温度は、反応開始温度よりも高い：このように、反応の開始時（たとえば工程（ｉ）および（ｉｉ）中）の温度は、７５〜９０℃に好ましくは維持され、次に温度は、好ましくは９０〜９７℃の値まで上げられ、その値にそれは、反応の終わりまで（たとえば工程（ｉｉｉ）〜（ｖｉ）の間）維持される。
【００６５】
工程（ｖ）の、または任意選択の工程（ｖｉ）の終わりに、とりわけこの工程（ｖ）の（または工程（ｖｉ）の）終わりに得られたｐＨで、および一般に攪拌しながら、得られた反応媒体の熟成を行うことは有利であり得る。この熟成は、たとえば、２〜３０分、特に３〜２０分続いてもよく、７５〜９７℃、好ましくは８０〜９６℃で、特に工程（ｖ）（または工程（ｖｉ））が行われた温度で行われてもよい。それは好ましくは、酸の添加もシリケートの添加も含まない。
【００６６】
本発明による方法では、工程（ｖ）は、得られる沈澱シリカの特性のより良好な制御を可能にすることができる、高速ミキサーでまたは乱流の領域で行われてもよい。
【００６７】
たとえば、工程（ｖ）で、先ず酸が、次にシリケート（たとえばアルカリ金属Ｍシリケート）が、工程（ｉｖ）後に得られた反応媒体に添加される場合には、前記シリケートは、高速ミキサーでまたは乱流の領域で工程（ｉｖ）から得られた反応媒体への酸の添加から生じた媒体と接触させることができる。
【００６８】
同様に、工程（ｖ）で、酸およびシリケート（たとえばアルカリ金属Ｍシリケート）が、工程（ｉｖ）から得られた反応媒体に同時に添加される場合には、前記酸および前記シリケートは、高速ミキサーでまたは乱流の領域で前記反応媒体と接触させられてもよい。
【００６９】
好ましくは、高速ミキサーでまたは乱流の領域で得られた反応媒体は、好ましくは攪拌を受けている、反応器に供給され、その反応器で任意選択の工程（ｖｉ）が行われる。
【００７０】
工程（ｖ）で、対称のＴ字形もしくはＹ字形ミキサー（もしくはチューブ）、非対称のＴ字形もしくはＹ字形ミキサー（もしくはチューブ）、接線方向ジェットミキサー、Ｈａｒｔｒｉｄｇｅ−Ｒｏｕｇｈｔｏｎミキサー、ボルテックスミキサー、回転子−固定子ミキサーから選択される高速ミキサーが用いられてもよい。
【００７１】
対称のＴ字形もしくはＹ字形ミキサー（もしくはチューブ）は一般に、同じ直径の、中心チューブへ放出する、２つの対向チューブ（Ｔ字形チューブ）または１８０°未満の角度を形成する２つのチューブ（Ｙ字形チューブ）からなり、中心チューブの直径は、２つの先行チューブのそれと同一であるかまたはそれよりも大きい。それらは、反応剤を注入するための２つのチューブが同じ直径および中心チューブに対して同じ角度を示すので、「対称」であると言われ、このデバイスは対称軸で特徴づけられる。好ましくは、中心チューブは、対向チューブの直径よりもおおよそ２倍大きい直径を有し；同様に、中心チューブ中の流体速度は好ましくは、対向チューブ中のそれの半分に等しい。
【００７２】
しかし、導入されるべき２つの流体が同じ流量を持たない場合には特に、対称のＴ字形もしくはＹ字形ミキサー（もしくはチューブ）よりもむしろ非対称のＴ字形もしくはＹ字形ミキサー（もしくはチューブ）を用いることが好ましい。非対称デバイスでは、流体の１つ（一般に、より低い流量の流体）は、より小さい直径の側管を用いて中心チューブへ注入される。側管は、中心チューブと一般に９０°の角度を形成し（Ｔ字形チューブ）；この角度は、他の流れに対して、並流システム（たとえば４５°の角度）または向流システム（たとえば１３５°の角度）を与える、９０°以外であってもよい（Ｙ字形チューブ）。
【００７３】
高速ミキサーとして、対称のＴ字形デバイスに由来する、接線方向ジェットミキサー、Ｈａｒｔｒｉｄｇｅ−Ｒｏｕｇｈｔｏｎミキサーまたはボルテックスミキサー（もしくは沈澱分離装置）が好ましくは用いられる。
【００７４】
より具体的には、工程（ｖ）で、（ａ）そのいずれかを通って、一方では、シリケートが、そして他方では、工程（ｉｖ）から得られた反応媒体への酸の添加から生じた媒体が、または、一方では、シリケートおよび酸が、そして他方では、工程（ｉｖ）から得られた反応媒体が別々に（しかし同時に）入る、少なくとも２つの接線方向入口と、（ｂ）それを通ってこの工程（ｖ）で得られた反応媒体が、好ましくは前記ミキサーの後に直列に配置された反応器（容器）の方へ出て行く軸方向出口とを有するチャンバーを含む接線方向ジェット、Ｈａｒｔｒｉｄｇｅ−Ｒｏｕｇｈｔｏｎまたはボルテックス高速ミキサーが用いられてもよい。２つの接線方向入口は好ましくは、前記チャンバーの中心軸に対して対称的におよび対向して置かれる。
【００７５】
任意選択的に用いられる接線方向ジェット、Ｈａｒｔｒｉｄｇｅ−Ｒｏｕｇｈｔｏｎまたはボルテックスミキサーのチャンバーは、円形断面を一般に有し、好ましくは形状が円筒形である。
【００７６】
各接線方向入口チューブは、０．５〜８０ｍｍの内径ｄを有してもよい。
【００７７】
この内径ｄは、０．５〜１０ｍｍ、特に１〜９ｍｍ、たとえば２〜７ｍｍであってもよい。しかし、特に工業的規模では、それは、好ましくは１０〜８０ｍｍ、特に２０〜６０ｍｍ、たとえば３０〜５０ｍｍである。
【００７８】
任意選択的に用いられる接線方向ジェット、Ｈａｒｔｒｉｄｇｅ−Ｒｏｕｇｈｔｏｎまたはボルテックスミキサーのチャンバーの内径は、３ｄ〜６ｄ、特に３ｄ〜５ｄであっても、たとえば４ｄに等しくてもよく；軸方向出口チューブの内径は、１ｄ〜３ｄ、特に１．５ｄ〜２．５ｄであっても、たとえば２ｄに等しくてもよい。
【００７９】
シリケートおよび酸流量は、たとえば、合流点で、反応剤の２つの流れが十分に乱流の領域で互いに接触するように決定される。
【００８０】
本発明による方法では、任意選択的に熟成がそれに続く、工程（ｖ）の（または必要に応じて工程（ｖｉ）の）終わりに、シリカスラリーが得られ、その後分離される（液／固分離）。
【００８１】
本発明による製造方法で行われる分離は通常、濾過、必要ならば、これに続く洗浄を含む。濾過は、任意の好適な方法によって、たとえばフィルタープレス、バンドフィルター、真空下のフィルターを用いて行われる。
【００８２】
このように回収されたシリカ懸濁液（フィルターケーキ）は次に乾燥させられる。
【００８３】
この乾燥操作は、それ自体公知の任意の方法によって実施することができる。
【００８４】
好ましくは、乾燥は、噴霧化によって実施される。この目的のために、任意の種類の好適な噴霧器、特に回転、ノズル、液体圧力または二流体噴霧器が用いられてもよい。一般に、濾過がフィルタープレスを用いて実施される場合、ノズル噴霧器が用いられ、濾過が真空フィルターを用いて実施される場合、回転噴霧器が用いられる。
【００８５】
フィルターケーキが、とりわけその高粘度のために、噴霧化を可能にする状態下に必ずしもあるとは限らないことが指摘されるべきである。それ自体公知の方法で、ケーキは次に崩壊にかけられる。この操作は、コロイド状またはボール型のミルでケーキを処理することによって、機械的に行われてもよい。崩壊は、水の存在下でおよび／またはアルミニウム化合物の、特にアルミン酸ナトリウムの存在下で、そして任意選択的に前記のような酸の存在下で一般に行われる（後者の場合には、アルミニウム化合物および酸は一般に同時に添加される）。崩壊は、その後乾燥させられるべき懸濁液の粘度を低くすることをとりわけ可能にする。
【００８６】
乾燥がノズル噴霧器を用いて行われる場合、そのとき得ることができるシリカは通常、実質的に球形のビーズの形態にある。
【００８７】
乾燥後に、ミリング工程が次に、回収生成物に関して行われてもよい。そのとき得ることができるシリカは一般に、粉末の形態にある。
【００８８】
乾燥が回転噴霧器を用いて行われる場合、そのとき得ることができるシリカは、粉末の形態にあってもよい。
【００８９】
最後に、上に示されたように乾燥させられた（特に回転噴霧器によって）またはミルにかけられた生成物は、たとえば、直接圧縮、湿式造粒（すなわち、水、シリカ懸濁液などのバインダーを使っての）、押出または、好ましくは、乾式圧縮からなる、集塊化工程に任意選択的にかけられてもよい。後者の技法が用いられる場合、圧縮を実施する前に、粉状生成物を、その中に含まれる空気を除去するためにそしてより一様な圧縮を確保するために脱気する（前圧縮または脱ガスとも言われる操作）することが有利であると分かり得る。
【００９０】
この集塊化工程によってそのとき得ることができるシリカは、一般に顆粒の形態にある。
【００９１】
本発明による方法によって得られる、シリカ粉末、およびまたシリカビーズは、従来型の造形操作、たとえば造粒または圧縮によってとりわけ、簡単な、効果的な、かつ、経済的な方法で、顆粒へのアクセスを与えるという、利点をしたがって提供する。
【００９２】
本発明による方法によって製造される沈澱シリカは一般に、次の形態：実質的に球形のビーズ、粉末、顆粒の少なくとも１つにある。
【００９３】
一般に、本発明による方法は、その表面に小さい一次シリカ粒子が存在する、大きい一次シリカ粒子の会合体で形成されたシリカを得ることを可能にする。
【００９４】
本発明による製造方法の履行は、特に使用される濃酸が濃硫酸である場合には、希酸のみを使用する同一の方法によって得られるものよりも沈澱シリカが濃厚である懸濁液を、前記プロセス中に（工程（ｖ）または任意選択の工程（ｖｉ）後に）、したがって、意外にも、特定のモルフォロジ、粒度分布および気孔率を好ましくは有する沈澱シリカの獲得を同時に伴いながら、沈澱シリカの生産性の増加（それは、たとえば、少なくとも１０％〜４０％までである可能性がある）を、特に沈澱反応で（すなわち、工程（ｖ）または任意選択の工程（ｖｉ）後に）得ることを特に可能にする。より一般的には、本発明による方法によって得られる沈澱シリカは優先的に、ポリマーへの良好な分散性を有し、そして、たとえばそれらの機械的、動的およびレオロジー特性に関して、希酸のみを使用する同一の方法によって得られる沈澱シリカのそれらに匹敵する、特性の満足できる折衷をポリマーに与える。
【００９５】
有利には、とりわけ使用される濃酸が濃硫酸である場合には、同時に、本発明による方法は、希酸のみを使用する同一の方法と比べて、関与する水の量の低減および濃酸の使用と関係がある発熱性のために、特に沈澱反応で（すなわち、工程（ｖ）または任意選択の工程（ｖｉ）後に）、エネルギー消費（たとえば、生蒸気の形態での）の節減（それは、たとえば、少なくとも１５％〜６０％に達する可能性がある）を可能にする。さらに、濃酸の使用は、とりわけ、酸の調製のために使用される水の量の低減により、反応のために必要とされる水の量を制限する（たとえば少なくとも１５％だけ）ことを可能にする。
【００９６】
本発明による方法によって製造される沈澱シリカは、多様な用途に使用されてもよい。それは、たとえば、触媒担体として、ポリマー組成物、とりわけエラストマーまたはシリコーン組成物中で、活性物質用の吸収剤（特に液体、とりわけ、ビタミン（ビタミンＥ）、塩化コリンなどの、食品中に使用されるもの用の担体）として、粘度エンハンサー、テクスチャライザーまたは凝固防止剤として、電池セパレーター要素として、練り歯磨き用の、コンクリート用の、紙用の添加剤として使用されてもよい。
【００９７】
それは、天然もしくは合成ポリマーを強化するために使用されてもよい。
【００９８】
本発明による方法によって製造される沈澱シリカが、とりわけ強化充填材として使用されてもよいポリマー組成物は一般に、−１５０〜＋３００℃、たとえば−１５０〜＋２０℃の少なくとも１つのガラス遷移温度を好ましくは有する、１つ以上のポリマーもしくはコポリマーを、特に１つ以上のエラストマー、とりわけ熱可塑性エラストマーをベースとしている。
【００９９】
可能なポリマーとして、ジエンポリマー、特にジエンエラストマーが言及されてもよい。
【０１００】
上記ポリマー組成物をベースとする完成品の非限定的な例として、靴底、タイヤ、床仕上げ材、ガスバリア、難燃性材料ならびにまた空中ケーブルローラー、家庭電化製品用のシール、液体もしくはガスパイプ用のシール、ブレーキシステム・シール、チューブ（可撓性）、シース（とりわけケーブル・シース）、ケーブル、エンジンサポート、コンベヤーベルトおよび伝動ベルトなどの技術的構成部品が言及されてもよい。